(57)【要約】光透過率が高いレンズ等の光学部材を製造することができる材料として、一般式１で表される化合物の溶媒和物であって、溶媒が、分子量が２００以下である窒素原子含有有機化合物を含み、窒素原子含有有機化合物中の炭素原子の数を窒素原子の数と酸素原子の数との和で割った値が５以下である溶媒和物が提供される；2020184649.tif 000021式中、Ｘ及びＹはそれぞれ独立に、ヘテロ原子又は炭素原子であり、ただし、Ｘ及びＹの少なくとも１つは窒素原子であり、ＺはＸ−Ｃ＝Ｃ−Ｙとともに５〜７員環を形成する原子群であって、炭素原子及びヘテロ原子から選択される少なくとも１種を含む原子群を表し、Ｒ３〜Ｒ６は、置換基を表し、ｑ及びｒは０〜４の整数であり、ｖは０〜４の整数であり、ｗは０以上の整数である。
2020184649.tif 000002
【特許請求の範囲】
【請求項１】
一般式１で表される化合物の溶媒和物であって、
前記溶媒和物を構成する溶媒が、窒素原子含有有機化合物を含み、
前記窒素原子含有有機化合物は酸素原子を含んでいてもよく、
前記窒素原子含有有機化合物中の炭素原子の数を窒素原子の数と酸素原子の数との和で割った値が５以下であり、
前記窒素原子含有有機化合物の分子量が２００以下である、前記溶媒和物；
【化１】
2020184649.tif 000017
一般式１中、Ｘ及びＹはそれぞれ独立に、酸素原子、イオウ原子、窒素原子又は炭素原子であり、ただし、Ｘ及びＹの少なくとも１つは窒素原子であり；
ＺはＸ−Ｃ＝Ｃ−Ｙとともに５〜７員環を形成する原子群であって、炭素原子及びヘテロ原子から選択される少なくとも１種を含む原子群を表し；
Ｒ３〜Ｒ６はそれぞれ独立に、置換基を表し；
ｑ及びｒはそれぞれ独立に、０〜４の整数であり；
ｖは０〜４の整数であり、ｗは０以上の整数であり、ｗの最大数は、Ｘ−Ｃ＝Ｃ−ＹとＺが形成する環に置換可能な置換基の最大数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｗが２〜５の整数である場合、複数のＲ６は同じであっても異なっていてもよく、複数のＲ６は互いに結合して環を形成してもよい。
【請求項２】
一般式１で表される化合物が一般式２で表される化合物である請求項１に記載の溶媒和物；
【化２】
2020184649.tif 000018
一般式２中、Ｒ３、Ｒ４、Ｒ５、Ｒ７はそれぞれ独立に、置換基を表し；
ｑ及びｒはそれぞれ独立に、０〜４の整数であり；
ｖは０〜４の整数であり、ｓは０〜２の整数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｓが２である場合、２つのＲ７は同じであっても異なっていてもよく、２つのＲ７は互いに結合して環を形成してもよい。
【請求項３】
一般式１で表される化合物が一般式３で表される化合物である請求項１又は２に記載の溶媒和物；
【化３】
2020184649.tif 000019
一般式３中、Ｒ３、Ｒ４、Ｒ５、Ｒ８はそれぞれ独立に、置換基を表し；
ｑ及びｒはそれぞれ独立に、０〜４の整数であり；
ｖは０〜４の整数であり、ｔは０〜４の整数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｔが２〜４の整数である場合、複数のＲ８は同じであっても異なっていてもよい。
【請求項４】
前記窒素原子含有有機化合物がピリジン、ピリミジン、ピラジン、一般式Ｂで表される化合物、及び一般式Ｃで表される化合物からなる群より選択されるいずれか１種以上である請求項１〜３のいずれか一項に記載の溶媒和物。
【化４】
2020184649.tif 000020
一般式Ｂ中、Ｒｅ、Ｒｆ、Ｒｇはそれぞれ独立して水素原子又は置換基を有してもよい炭化水素基であり、
Ｒｅ及びＲｇ、又はＲｅ及びＲｆは互いに結合し、環構造を形成してもよく、
一般式Ｃ中、Ｒｈは水素原子又は置換基を有してもよい炭化水素基である。
【請求項５】
前記窒素原子含有有機化合物中の炭素原子の数を窒素原子の数と酸素原子の数との和で割った前記値が５未満である請求項１〜４のいずれか一項に記載の溶媒和物。
【請求項６】
前記窒素原子含有有機化合物が、Ｎ，Ｎ’−ジメチルホルムアミド、Ｎ，Ｎ−ジメチルアセトアミド、Ｎ−メチルピロリドン、及びＮ−エチルピロリドンからなる群より選択されるいずれか１種以上である請求項１〜５のいずれか一項に記載の溶媒和物。
【請求項７】
窒素原子含有有機化合物の含有量が、一般式１で表される化合物１００モル％に対して、１０〜２００モル％である請求項１〜６のいずれか一項に記載の溶媒和物。
【請求項８】
請求項１〜７のいずれか一項に記載の溶媒和物の製造方法であって、
前記窒素原子含有有機化合物を溶媒として一般式１で表される化合物を晶析することを含む製造方法。
【請求項９】
一般式１で表される化合物を前記窒素原子含有有機化合物からなる溶媒に溶解させた後、酢酸メチル、酢酸エチル、及び酢酸ブチルからなる群より選択されるいずれか１種以上を含む溶媒を添加し、前記溶媒和物を析出させることを含む、請求項８に記載の製造方法。
【発明の詳細な説明】
【技術分野】
【０００１】
本発明は、溶媒和物及び溶媒和物の製造方法に関する。
【背景技術】
【０００２】
従来、カメラ、ビデオカメラあるいはカメラ付携帯電話、テレビ電話あるいはカメラ付ドアホンなどの撮像モジュールの光学部材にはガラス材料が用いられていた。ガラス材料は様々な光学特性を備えており、環境耐性に優れるため好ましく用いられてきたが、軽量化や小型化が容易ではなく、加工性や生産性が悪いという欠点を有していた。これに対し、樹脂硬化物は、大量生産が可能であり、加工性にも優れているため、様々な光学部材に用いられるようになってきている。【０００３】
近年、撮像モジュールの小型化に伴い、撮像モジュールに用いられる光学部材を小型化することが求められているが、光学部材を小型化していくと、色収差の問題が生じる。そこで、樹脂硬化物を用いた光学部材においては、硬化性組成物の原料モノマーや添加物によりアッベ数を調整して色収差の補正を行うことが検討されている。【０００４】
例えば、特許文献１には、ジフェニルフルオレン骨格に類似するヘテロ原子含有骨格を有する化合物を含む硬化性組成物から、低アッベ数である硬化物を成形できることが開示されている。
【先行技術文献】
【特許文献】
【０００５】
【特許文献１】ＷＯ２０１７／１１５６４９
【発明の概要】
【発明が解決しようとする課題】
【０００６】
特許文献１に記載の硬化物等の製造において、原料化合物の純度が高いと硬化物の光透過率が高く、レンズなどの光学部材としてより好ましい。
本発明は、レンズ等の光学部材の製造に用いることができる材料として、製造物の光透過率を上げることを可能とする材料を提供することを課題とする。
【課題を解決するための手段】
【０００７】
本発明者が上記課題の解決のため、鋭意検討を重ねていたところ、特許文献１に記載のようなジフェニルフルオレン骨格に類似するヘテロ原子含有骨格を有するフェノール化合物の純度を、特定の溶媒との溶媒和物とすることにより、容易に上げることができることを見出した。また、このようなフェノール化合物を中間体として純度の高い硬化性モノマーが製造できることを見出した。さらに、上記溶媒和物のテトラヒドロフランなどの溶媒への溶解性が高く、反応系が均一系となって、純度の高い生成物が得られることを見出した。本発明はこの知見に基づき、完成されたものである。
すなわち、本発明は以下の＜１＞〜＜９＞を提供するものである。【０００８】
＜１＞一般式１で表される化合物の溶媒和物であって、
上記溶媒和物を構成する溶媒が、窒素原子含有有機化合物を含み、
上記窒素原子含有有機化合物は酸素原子を含んでいてもよく、
上記窒素原子含有有機化合物中の炭素原子の数を窒素原子の数と酸素原子の数との和で割った値が５以下であり、
上記窒素原子含有有機化合物の分子量が２００以下である、上記溶媒和物；【０００９】
【化１】
2020184649.tif 000003
【００１０】
一般式１中、Ｘ及びＹはそれぞれ独立に、酸素原子、イオウ原子、窒素原子又は炭素原子であり、ただし、Ｘ及びＹの少なくとも１つは窒素原子であり；
ＺはＸ−Ｃ＝Ｃ−Ｙとともに５〜７員環を形成する原子群であって、炭素原子及びヘテロ原子から選択される少なくとも１種を含む原子群を表し；
Ｒ３〜Ｒ６はそれぞれ独立に、置換基を表し；
ｑ及びｒはそれぞれ独立に、０〜４の整数であり；
ｖは０〜４の整数であり、ｗは０以上の整数であり、ｗの最大数は、Ｘ−Ｃ＝Ｃ−ＹとＺが形成する環に置換可能な置換基の最大数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｗが２〜５の整数である場合、複数のＲ６は同じであっても異なっていてもよく、複数のＲ６は互いに結合して環を形成してもよい。
＜２＞一般式１で表される化合物が一般式２で表される化合物である＜１＞に記載の溶媒和物；【００１１】
【化２】
2020184649.tif 000004
【００１２】
一般式２中、Ｒ３、Ｒ４、Ｒ５、Ｒ７はそれぞれ独立に、置換基を表し；
ｑ及びｒはそれぞれ独立に、０〜４の整数であり；
ｖは０〜４の整数であり、ｓは０〜２の整数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｓが２である場合、２つのＲ７は同じであっても異なっていてもよく、２つのＲ７は互いに結合して環を形成してもよい。
＜３＞一般式１で表される化合物が一般式３で表される化合物である＜１＞又は＜２＞に記載の溶媒和物；【００１３】
【化３】
2020184649.tif 000005
【００１４】
一般式３中、Ｒ３、Ｒ４、Ｒ５、Ｒ８はそれぞれ独立に、置換基を表し；
ｑ及びｒはそれぞれ独立に、０〜４の整数であり；
ｖは０〜４の整数であり、ｔは０〜４の整数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｔが２〜４の整数である場合、複数のＲ８は同じであっても異なっていてもよい。
＜４＞上記窒素原子含有有機化合物がピリジン、ピリミジン、ピラジン、一般式Ｂで表される化合物、及び一般式Ｃで表される化合物からなる群より選択されるいずれか１種以上である＜１＞〜＜３＞のいずれかに記載の溶媒和物。【００１５】
【化４】
2020184649.tif 000006
【００１６】
一般式Ｂ中、Ｒｅ、Ｒｆ、Ｒｇはそれぞれ独立して水素原子又は置換基を有してもよい炭化水素基であり、
Ｒｅ及びＲｇ、又はＲｅ及びＲｆは互いに結合し、環構造を形成してもよく、
一般式Ｃ中、Ｒｈは水素原子又は置換基を有してもよい炭化水素基である。
＜５＞上記窒素原子含有有機化合物中の炭素原子の数を窒素原子の数と酸素原子の数との和で割った上記値が５未満である＜１＞〜＜４＞のいずれかに記載の溶媒和物。
＜６＞上記窒素原子含有有機化合物が、Ｎ，Ｎ’−ジメチルホルムアミド、Ｎ，Ｎ−ジメチルアセトアミド、Ｎ−メチルピロリドン、及びＮ−エチルピロリドンからなる群より選択されるいずれか１種以上である＜１＞〜＜５＞のいずれかに記載の溶媒和物。
＜７＞窒素原子含有有機化合物の含有量が、一般式１で表される化合物１００モル％に対して、１０〜２００モル％である＜１＞〜＜６＞のいずれかに記載の溶媒和物。
＜８＞＜１＞〜＜７＞のいずれかに記載の溶媒和物の製造方法であって、
上記窒素原子含有有機化合物を溶媒として一般式１で表される化合物を晶析することを含む製造方法。
＜９＞一般式１で表される化合物を上記窒素原子含有有機化合物からなる溶媒に溶解させた後、酢酸メチル、酢酸エチル、及び酢酸ブチルからなる群より選択されるいずれか１種以上を含む溶媒を添加し、上記溶媒和物を析出させることを含む、＜８＞に記載の製造方法。
【発明の効果】
【００１７】
本発明により、レンズ等の光学部材の製造に用いることができる一般式1で表される化合物を高純度で提供することができる溶媒和物、及び上記溶媒和物の製造方法が提供される。本発明の溶媒和物は光学部材等に用いることができる硬化物形成のための原料として、又は上記硬化物形成のための硬化性モノマーの製造中間体として用いることができる。本発明の溶媒和物はテトラヒドロフランなどの溶媒への溶解性も高いため、製造中間体として用いた場合に均一系での反応が可能となり、高純度かつ高収率で硬化性モノマーを製造することができる。
【図面の簡単な説明】
【００１８】
【図１】化合物ｃ３の粉末Ｘ線回折測定結果を示す図である。
【図２】実施例１のＮ，Ｎ−ジメチルアセトアミドがｃ３に溶媒和した溶媒和物結晶の粉末Ｘ線回折測定結果を示す図である。
【図３】実施例３のＮ−エチルピロリドンがｃ３に溶媒和した溶媒和物結晶の粉末Ｘ線回折測定結果を示す図である。
【図４】実施例１０のＮ，Ｎ−ジメチルアセトアミドがｃ３に溶媒和した溶媒和物結晶の粉末Ｘ線回折測定結果を示す図である。
【図５】比較例１の結晶の粉末Ｘ線回折測定結果を示す図である。
【発明を実施するための形態】
【００１９】
以下において、本発明について詳細に説明する。以下に記載する構成要件の説明は、代表的な実施形態や具体例に基づいてなされることがあるが、本発明はそのような実施形態に限定されない。
【００２０】
本明細書において「〜」を用いて表される数値範囲は「〜」の前後に記載される数値を下限値及び上限値として含む範囲を意味する。本発明におけるモノマーは、オリゴマー及びポリマーと区別され、重量平均分子量が１０００以下の化合物をいう。
【００２１】
＜溶媒和物＞
本発明の溶媒和物は一般式１で表される化合物（フェノール化合物）の溶媒和物であり、一般式１で表される化合物と溶媒とからなる。本発明の溶媒和物において、一般式１で表される化合物は１種であっても２種以上であってもよいが、通常１種である。本発明の溶媒和物において溶媒は１種であっても２種以上であってもよく、１種であることが好ましい。
【００２２】
本発明者らは、一般式１で表される化合物が、下記の特定の溶媒との溶媒和物とすることにより、高い純度で得られることを見出した。典型的には、上記の溶媒和物は、純度の高い結晶として単離することができるが、アモルファスとなることもあり、本発明の溶媒和物の状態又は形状は特に限定されない。本発明の溶媒和物は結晶であることが好ましい。
【００２３】
［溶媒］
本発明の溶媒和物においては、溶媒和物を構成する溶媒が、分子量が２００以下である窒素原子含有有機化合物を含む。窒素原子含有有機化合物とはその構造式が炭素原子、水素原子及び窒素原子（Ｎ）を含んで構成される化合物である。窒素原子含有有機化合物はさらに酸素原子を含んでいてもよい。上記窒素原子含有有機化合物中の炭素原子の数を窒素原子の数と酸素原子の数との和で割った値が５以下である。すなわち、本発明の溶媒和物を構成する溶媒は下記分子式で表される化合物を含む。
【００２４】
【化５】
2020184649.tif 000007
上記分子式において、ａ、ｂ、ｄは１以上の整数であり、ｃは０以上の整数であり、ａ／（ｂ＋ｃ）≦５を満たす。
【００２５】
上記窒素原子含有有機化合物の分子量は２００以下であり、１８０以下であることが好ましく、１６０以下であることがより好ましい。また、窒素原子含有有機化合物中の炭素原子の数を上記窒素原子の数と酸素原子の数との和で割った上記値は５未満であることが好ましい。すなわち、上記分子式において、ａ／（ｂ＋ｃ）＜５であることが好ましい。
【００２６】
上記窒素原子含有有機化合物の例としては、ピリジン、ピリミジン、ピラジン、一般式Ｂで表される化合物、及び一般式Ｃで表される化合物が挙げられる。
【化６】
2020184649.tif 000008
【００２７】
一般式Ｂ中、Ｒｅ、Ｒｆ、Ｒｇはそれぞれ独立して、水素原子又は置換基を有してもよい炭化水素基であり、ＲｅとＲｇ、又はＲｅとＲｆは互いに結合し、環構造を形成してもよい。Ｒｅ、Ｒｆは置換基を有してもよい炭化水素基であることが好ましく、ＲｅとＲｇが互いに結合し、環構造を形成することも好ましい。一般式Ｃ中、Ｒｈは水素原子又は置換基を有してもよい炭化水素基である。
上記置換基としては、メチル基、エチル基などのアルキル基が挙げられる。一般式Ｂ及び一般式Ｃにおける置換基を有してもよい炭化水素基としては、無置換の炭化水素基が好ましい。炭化水素基としては、炭素数１〜５の分岐又は直鎖のアルキル基、炭素数１〜６のシクロアルキル基、フェニル基、又はこれらの組み合わせが挙げられ、炭素数１〜３の分岐又は直鎖のアルキル基が好ましく、メチル基又はエチル基が好ましい。一般式Ｂにおいて、ＲｅとＲｇとが互いに結合して形成する環構造としては、ピロリジノン環などが挙げられる。また、ＲｅとＲｆとが互いに結合して形成する環構造としては、ピロリジン環、ピペラジン環、モルホリン環などが挙げられる。Ｒｅ及びＲｆは同一種の基であることが好ましい。
【００２８】
上記窒素原子含有有機化合物の例としては以下に構造を示す、Ｎ，Ｎ−ジメチルホルムアミド（１．５）、Ｎ，Ｎ−ジメチルアセトアミド（２）、Ｎ，Ｎ−ジメチルプロピオンアミド（２．５）、Ｎ，Ｎ−ジエチルプロピオンアミド（３．５）、２−ピロリドン（２）、Ｎ−メチルピロリドン（２．５）、Ｎ−エチルピロリドン（３）、モルホリン（２）、Ｎ−メチルモリホリン（２．５）、ピリジン（５）、ピリミジン（２）、ピラジン（２）などが挙げられる。なお、括弧内の値は、化合物中の炭素原子の数を上記窒素原子の数と酸素原子の数との和で割った値（ａ／（ｂ＋ｃ））である。
【００２９】
【化７】
2020184649.tif 000009
【００３０】
このなかで、Ｎ，Ｎ−ジメチルホルムアミド、Ｎ，Ｎ−ジメチルアセトアミド、Ｎ−メチルピロリドン、及びＮ−エチルピロリドンが好ましく、Ｎ，Ｎ−ジメチルアセトアミド、Ｎ−メチルピロリドン、及びＮ−エチルピロリドンがより好ましい。
【００３１】
本発明の溶媒和物における窒素原子含有有機化合物の含有量は、一般式１で表される化合物及び窒素原子含有有機化合物の種類により異なり、特に限定されないが、一般式１で表される化合物１００モル％に対して、３００モル％以下であればよく、１０〜２００モル％であることが好ましい。
【００３２】
本発明の溶媒和物における溶媒は、上記の窒素原子含有有機化合物以外の窒素原子を有する有機化合物を含んでいないことが好ましい。本発明の溶媒和物における溶媒は、窒素原子を有していない有機化合物を含んでいてもよい。窒素原子を有していない有機化合物としては、常温で液体である有機化合物であって一般的に溶媒として用いられる化合物が挙げられ、特に限定されない。具体例としては、酢酸メチル、酢酸エチル、及び酢酸ブチルが挙げられる。
【００３３】
［一般式１で表される化合物］
【化８】
2020184649.tif 000010
【００３４】
一般式１中、Ｘ及びＹはそれぞれ独立に、酸素原子、イオウ原子、窒素原子又は炭素原子であり、ただし、Ｘ及びＹの少なくとも１つは窒素原子である。Ｘ及びＹにおいて、Ｒ６が結合していない炭素原子は水素原子が結合してＣＨとなっていればよい。
ＺはＸ−Ｃ＝Ｃ−Ｙとともに５〜７員環を形成する原子群であって、炭素原子及びヘテロ原子から選択される少なくとも１種を含む原子群を表す。Ｚにおいて、Ｒ６が結合していない炭素原子は水素原子が結合してＣＨとなっていればよい。
【００３５】
Ｒ３〜Ｒ６はそれぞれ独立に、置換基を表す。ｑ及びｒはそれぞれ独立に、０〜４の整数である。ｖは０〜４の整数であり、ｗは０以上の整数であり、ｗの最大数は、Ｘ−Ｃ＝Ｃ−ＹとＺが形成する環に置換可能な置換基の最大数であり；
ｑが２〜４の整数である場合、複数のＲ３は同じであっても異なっていてもよく、複数のＲ３は互いに結合して環を形成してもよく；
ｒが２〜４の整数である場合、複数のＲ４は同じであっても異なっていてもよく、複数のＲ４は互いに結合して環を形成してもよく；
ｖが２〜４の整数である場合、複数のＲ５は同じであっても異なっていてもよく、複数のＲ５は互いに連結して環を形成せず；
ｗが２〜５の整数である場合、複数のＲ６は同じであっても異なっていてもよく、複数のＲ６は互いに結合して環を形成してもよい。
【００３６】
一般式１中、Ｘ及びＹはそれぞれ独立に、窒素原子又は炭素原子であることが好ましい。また、Ｘ及びＹの両方が窒素原子であることがより好ましい。
一般式１中、ＺはＸ−Ｃ＝Ｃ−Ｙとともに５又は６員環を形成する原子群であることが好ましく、６員環を形成する原子群であることがより好ましい。また、Ｚは炭素原子及びヘテロ原子から選択される少なくとも１種を含む原子群であればよく、炭素原子を含む原子群であることが好ましく、炭素原子からなる原子群であることがより好ましい。
【００３７】
一般式１中、Ｒ３〜Ｒ６が表す置換基としては特に制限はないが、例えば、ハロゲン原子、ハロゲン化アルキル基、アルキル基、アルケニル基、アシル基、アルコキシカルボニル基、ヒドロキシ基、ヒドロキシアルキル基、アルコキシ基、アリール基、ヘテロアリール基、シクロアルキル基、シアノ基などを挙げることができる。
【００３８】
本明細書において、ハロゲン原子としてはフッ素原子、塩素原子、臭素原子、ヨウ素原子が挙げられる。
本明細書において、アルキル基というときは、直鎖もしくは分岐のアルキル基を表す。アルキル基としては、メチル基、エチル基、プロピル基、イソプロピル基、ブチル基、イソブチル基、ｓｅｃ−ブチル基、ｔｅｒｔ−ブチル基、ペンチル基、１−メチルブチル基、３−メチルブチル基、ヘキシル基、１−メチルペンチル基、４−メチルペンチル基、ヘプチル基、１−メチルヘキシル基、５−メチルヘキシル基、２−エチルヘキシル基、オクチル基、１−メチルヘプチル基、ノニル基、１−メチルオクチル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等が挙げられる。アルキル基を含む基（ハロゲン化アルキル基、アルコキシ基、アルコキシカルボニル基、アシル基等）中のアルキル基についても同様である。アルキル基としては、メチル基又はエチル基が好ましい。
【００３９】
本明細書において、アルケニル基としては、ビニル基、アリル基等が挙げられる。
【００４０】
本明細書において、アリール基は、芳香族炭化水素環から、任意の水素原子を１つ除いて得られる１価の基を表す。アリール基としては、炭素数６〜１４のアリール基が好ましく、例としては、フェニル基、ビフェニル基、１−ナフチル基、２−ナフチル基、１−アントラセニル基、２−アントラセニル基、３−アントラセニル基、４−アントラセニル基、９−アントラセニル基、１−フェナントリル基、２−フェナントリル基、３−フェナントリル基、４−フェナントリル基、９−フェナントリル基等が挙げられる。これらのうち、フェニル基が好ましい。
【００４１】
本明細書において、ヘテロアリール基は、芳香族複素環から、任意の水素原子を１つ除いて得られる１価の基を表す。ヘテロアリール基の例としては、フリル基、チエニル基、ピロリル基、イミダゾリル基、イソチアゾリル基、イソオキサゾリル基、ピリジル基、ピラジニル基、キノリル基、ベンゾフラニル基（好ましくは、２−ベンゾフラニル基）、ベンゾチアゾリル基（好ましくは２−ベンゾチアゾリル基）、ベンゾオキサゾリル基（好ましくは２−ベンゾオキサゾリル基）等が挙げられる。
【００４２】
本明細書において、シクロアルキル基は、シクロアルカンから、任意の水素原子を１つ除いて得られる１価の基を表す。シクロアルキル基の例としては、シクロブチル基、シクロベンチル基、シクロヘキシル基等が挙げられる。
【００４３】
Ｒ３〜Ｒ６が表す置換基はハロゲン原子、アルキル基、アルコキシ基、アリール基又はシアノ基であることが好ましく、ハロゲン原子、炭素数１〜５のアルキル基、炭素数１〜５のアルコキシ基、フェニル基又はシアノ基であることがより好ましく、ハロゲン原子、メチル基、メトキシ基、フェニル基又はシアノ基であることが特に好ましい。
【００４４】
中でも、Ｒ３及びＲ４はそれぞれ独立にメチル基又はメトキシ基であることが好ましい。なお、複数のＲ３もしくは複数のＲ４は各々環を形成してもよく、この場合、置換する環と縮合環を形成してもよい。Ｒ５はハロゲン原子、メチル基又はメトキシ基であることが好ましい。Ｒ６はハロゲン原子、メチル基、メトキシ基又はシアノ基であることが好ましい。また、複数のＲ６は置換する環と縮合環を形成する基であることがより好ましい。
Ｒ３〜Ｒ６が表す置換基は重合性基ではないことが好ましい。
【００４５】
一般式１中、ｑ及びｒはそれぞれ独立に、０〜３の整数であることが好ましく、０〜２の整数であることがより好ましく、０であることがさらに好ましい。ｖは０〜３の整数であることが好ましく、０〜２の整数であることがより好ましく、０であることがさらに好ましい。ｗは０〜３の整数であることが好ましく、０〜２の整数であることがより好ましい。
【００４６】
ｑが２〜４の整数である場合、複数のＲ３は同じであっても異なっていてもよい。複数のＲ３は互いに結合して環を形成してもよいが、複数のＲ３は互いに結合して環を形成していないことが好ましい。ｒが２〜４の整数である場合、複数のＲ４は同じであっても異なっていてもよい。複数のＲ４は互いに結合して環を形成してもよいが、複数のＲ４は互いに結合して環を形成していないことが好ましい。
ｖが２〜４の整数である場合、複数のＲ５は同じであっても異なっていてもよい。また、複数のＲ５は互いに連結して環を形成しない。
【００４７】
ｗが２〜５の整数である場合、複数のＲ６は同じであっても異なっていてもよく、複数のＲ６は互いに結合して環を形成してもよい。中でも、ｗが２〜５の整数である場合、複数のＲ６は互いに結合して、置換する環と縮合環を形成する基であることが好ましい。縮合環はさらに置換基を有していてもよく、この場合、置換基としては、Ｒ６として挙げた置換基を好ましい置換基として例示できる。
【００４８】
複数のＲ６が互いに結合して、置換する環と縮合環を形成する基である場合、縮合環を形成する環数は４以下であることが好ましく、３以下であることが好ましく、２であることが好ましい。縮合環を形成する環数を上記範囲とすることにより、化合物を含む硬化物の着色を抑制し易くなる。
【００４９】
一般式１で表される化合物は、一般式２で表される化合物であることが好ましい。
【００５０】
【化９】
2020184649.tif 000011
【００５１】
一般式２におけるＲ３〜Ｒ５の定義及び好ましい範囲は、一般式１におけるＲ３〜Ｒ５の定義及び好ましい範囲とそれぞれ同様である。
一般式２におけるｑ、ｒ、及びｖの定義及び好ましい範囲は、一般式１におけるｑ、ｒ、及びｖの定義及び好ましい範囲とそれぞれ同様である。
一般式２中、Ｒ７は置換基を表す。置換基としては、上記Ｒ３〜Ｒ６が表す置換基として挙げた置換基が挙げられる。一般式２において、ｓは０〜２の整数を表し、２であることが好ましい。ｓが２であるとき、２つのＲ７は同じであっても異なっていてもよい。また、２つのＲ７は互いに連結して環を形成していてもよい。Ｒ７はシアノ基、フェニル基、ハロゲン原子、メチル基又はメトキシ基であることが好ましく、シアノ基又はフェニル基であることがより好ましい。
【００５２】
一般式１で表される化合物は、下記一般式３で表される化合物であることがより好ましい。
【００５３】
【化１０】
2020184649.tif 000012
【００５４】
一般式３におけるＲ３〜Ｒ５の定義及び好ましい範囲は、一般式１におけるＲ３〜Ｒ５の定義及び好ましい範囲とそれぞれ同様である。
一般式３におけるｑ、ｒ、及びｖの定義及び好ましい範囲は、一般式１におけるｑ、ｒ、及びｖの定義及び好ましい範囲とそれぞれ同様である。
一般式３中、Ｒ８は置換基を表す。置換基としては、上記Ｒ３〜Ｒ６が表す置換基として挙げた置換基が挙げられる。一般式３において、ｔは０〜４の整数である。ｔが２〜４の整数である場合、複数のＲ８は同じであっても異なっていてもよい。ここで複数のＲ８は互いに連結して環を形成しない。
【００５５】
Ｒ８はハロゲン原子、メトキシカルボニル基、メチル基又はメトキシ基であることが好ましく、ハロゲン原子、メチル基であることがより好ましく、メチル基であることがさらに好ましい。
【００５６】
ｔは０〜２であることが好ましい。また、一般式３においては、ｖが０であり、かつｔが１又は２であることがより好ましく、ｖが０であり、かつｔが２であることがさらに好ましい。ｔが１であるときのＲ８の置換位置は形成されているキノキサリン環の６位又は７位が好ましく、ｔが２であるときのＲ８の置換位置は形成されているキノキサリン環の６位及び７位が好ましい。
【００５７】
以下において、本発明に好ましく用いられる一般式１で表される化合物の具体例を列挙するが、本発明は以下の化合物に限定されるものではない。なお、以下の化合物においてＭｅはメチル基を表す。
【００５８】
【化１１】
2020184649.tif 000013
2020184649.tif 000014
【００５９】
上記化合物ｃ２、ｃ８、ｃ１０は、キノキサリン環の６位又は７位に置換基が結合している化合物の混合物である。
【００６０】
一般式１で表される化合物は、例えば、ＷＯ２０１７／１１５６４９に記載の方法で製造することができる。すなわち、一般式４で表される化合物と一般式５及び／又は一般式６で表される化合物とを縮合させて製造することができる。上記の縮合反応は酸触媒及びチオール化合物を含む溶媒中で行うことが好ましい。
【００６１】
【化１２】
2020184649.tif 000015
【００６２】
一般式４、一般式５、一般式６中、Ｘ、Ｙ、Ｚ、Ｒ３〜Ｒ６、ｑ、ｒ、ｖ、ｗの定義はそれぞれ一般式１における定義と同様である。
【００６３】
［溶媒和物の合成方法］
本発明の溶媒和物は、一般式１で表される化合物を上記の分子量が２００以下である窒素原子含有有機化合物を含む溶媒、好ましくは窒素原子含有有機化合物からなる溶媒に溶解して晶析を行うことにより製造することができる。通常、一般式１で表される化合物を窒素原子含有有機化合物からなる溶媒に溶解させた後、貧溶媒を加えて本発明の溶媒和物を析出させることができる。貧溶媒の例としては、酢酸メチル、酢酸エチル、及び酢酸ブチルが挙げられる。本発明の溶媒和物の製造に用いる一般式１で表される化合物としては、例えば、上述の一般式１で表される化合物の製造方法で得られた生成物の粗結晶をそのまま用いてもよい。
【００６４】
［溶媒和物の用途］
一般式１で表される化合物はその構造中のヒドロキシ基を利用して重合性基を有する側鎖を有する化合物に誘導することができ、硬化性モノマーの製造中間体として有用である。ＷＯ２０１７／１１５６４９にも記載されているように、一般式１で表される化合物から誘導される硬化性モノマーを含む組成物の硬化物はレンズなどの光学部材に好ましく用いることができる。また、一般式１で表される化合物はそのままレンズなどの光学部材を製造するための硬化性組成物の一成分として用いることができる。上述のように、一般式１で表される化合物は上記の窒素原子含有有機化合物を含む溶媒との溶媒和物として純度の高い結晶を単離することができる。また、結晶として得られた溶媒和物はテトラヒドロフランなどの溶媒への溶解度が高く、製造中間体として用いた場合に均一系での反応が可能となり、高純度かつ高収率での硬化性モノマーを製造することができる。したがって、本発明の溶媒和物を用いて、光透過率の高いレンズなどの光学部材を容易に製造することができる。
【実施例】
【００６５】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。【００６６】
＜合成例＞
合成例１（化合物ｃ３）：
４，５−ジメチル−１，２−フェニレンジアミン２６．６ｇ及びニンヒドリン３５．６ｇに対して、トルエン１５０ｍＬ、エタノール１２５ｍＬ、酢酸１００ｍＬを加えて７０℃で３時間反応させた。反応溶液を室温まで冷却したのち、析出した結晶を濾取し、エタノールで洗浄、乾燥することで、中間体ｃ２Ａを４７ｇ得た。
１Ｈ−ＮＭＲ（３００ＭＨｚ，ＣＤＣｌ３）：δ２．４９ｐｐｍ（ｓ、３Ｈ）、２．５１ｐｐｍ（ｓ、３Ｈ）、７．５２−７．５８ｐｐｍ（ｔ，１Ｈ）、７．７１−７．７６ｐｐｍ（ｔ，１Ｈ）、７．８５−７．９５ｐｐｍ（ｍ，３Ｈ）、８．０２−８．０８ｐｐｍ（ｄ，１Ｈ）【００６７】
中間体ｃ２Ａを２２ｇとフェノール３２ｇとをメタンスルホン酸２０ｍＬ及びアセトニトリル２０ｍＬに溶解させた。反応溶液を加温し、９０℃に保ちつつ、３−メルカプトプロピオン酸０．３ｍＬを滴下した。３時間攪拌後、アセトニトリル２００ｍＬ及び水１００ｍＬを添加し、反応溶液を４０℃で２時間撹拌した。析出した結晶を濾取し、アセトニトリル：水＝１ｖ：１ｖ混合液２００ｍＬで洗浄後、乾燥することで化合物ｃ３を２２ｇ得た。
１Ｈ−ＮＭＲ（３００ＭＨｚ，ＤＭＳＯ−ｄ６）：δ２．４７ｐｐｍ（ｓ、３Ｈ）、２．４９ｐｐｍ（ｓ、３Ｈ）、６．６１−６．６７ｐｐｍ（ｄ，４Ｈ）、６．９５−７．０１ｐｐｍ（ｄ，４Ｈ）、７．５２−７．６２ｐｐｍ（ｍ，３Ｈ）、７．８４ｐｐｍ（ｓ，１Ｈ）、７．９３ｐｐｍ（ｓ，１Ｈ）、８．１２−８．１４ｐｐｍ（ｄ，１Ｈ）、９．４０ｐｐｍ（ｂｓ，２Ｈ）【００６８】
合成例２（化合物ｃ１）：
４，５−ジメチル−１，２−フェニレンジアミンをｏ−フェニレンジアミンに変更した以外は化合物ｃ３の合成と同様の方法で化合物ｃ１を２８ｇ得た。
１Ｈ−ＮＭＲ（３００ＭＨｚ，ＤＭＳＯ−ｄ６）：δ６．６１−６．６８ｐｐｍ（ｄ、４Ｈ）、６．９５−７．０１ｐｐｍ（ｄ、４Ｈ）、７．５０−７．７０ｐｐｍ（ｍ、３Ｈ）、７．７２−７．９０ｐｐｍ（ｍ、２Ｈ）、８．００−８．０８ｐｐｍ（ｄ、１Ｈ）、８．１２−８．２５ｐｐｍ（ｍ、２Ｈ）、９．４１ｐｐｍ（ｂｓ、２Ｈ）【００６９】
合成例３（化合物ｃ２）：
４，５−ジメチル−１，２−フェニレンジアミンを３，４−ジアミノトルエンに変更した以外は化合物ｃ３の合成と同様の方法で化合物ｃ２を２６ｇ得た。
１Ｈ−ＮＭＲ（３００ＭＨｚ，ＤＭＳＯ−ｄ６）：δ２．５０ｐｐｍ（ｓ、３Ｈ）、６．６１−６．６７ｐｐｍ（ｄ、４Ｈ）、６．９５−７．０１ｐｐｍ（ｄ、４Ｈ）、７．５２−７．６４ｐｐｍ（ｍ、４Ｈ）、７．８４−８．１４ｐｐｍ（ｍ、２Ｈ）、８．１４−８．２０ｐｐｍ（ｄ、１Ｈ）、９．４０ｐｐｍ（ｂｓ、２Ｈ）【００７０】
合成例４（化合物ｃ９）：
４，５−ジメチル−１，２−フェニレンジアミンを４，５−ジクロロ−１，２−フェニレンジアミンに変更した以外は化合物ｃ３の合成と同様の方法で化合物ｃ９を２１ｇ得た。
１Ｈ−ＮＭＲ（３００ＭＨｚ，ＤＭＳＯ−ｄ６）：δ６．６１−６．６８ｐｐｍ（ｄ、４Ｈ）、６．９５−７．０１ｐｐｍ（ｄ、４Ｈ）、７．５２−７．７０ｐｐｍ（ｍ、３Ｈ）、８．１４−８．２０ｐｐｍ（ｄ、１Ｈ）、８．３９ｐｐｍ（ｓ、１Ｈ）、８．４５ｐｐｍ（ｓ、１Ｈ）、９．４４ｐｐｍ（ｂｓ、２Ｈ）【００７１】
合成例２（化合物ｃ１０）：
４，５−ジメチル−１，２−フェニレンジアミンを３，４−ジアミノ安息香酸メチルに変更した以外は化合物ｃ３の合成と同様の方法で化合物ｃ１０を２１ｇ得た。
１Ｈ−ＮＭＲ（３００ＭＨｚ，ＤＭＳＯ−ｄ６）：δ３．９４ｐｐｍ（ｓ、３Ｈ）、６．６１−６．６７ｐｐｍ（ｄ、４Ｈ）、６．９５−７．０１ｐｐｍ（ｄ、４Ｈ）、７．５０−７．７５ｐｐｍ（ｍ、３Ｈ）、８．１９−８．３０ｐｐｍ（ｍ、３Ｈ）、８．５２−８．６０ｐｐｍ（ｍ、１Ｈ）、９．４３ｐｐｍ（ｂｓ、２Ｈ）【００７２】
実施例１
２ｇの化合物ｃ３にＮ，Ｎ−ジメチルアセトアミドを４ｍＬ加え、６０℃で１時間撹拌させることにより、化合物ｃ３を溶解させた。次いで、酢酸エチル８ｍＬ及びノルマルヘキサン８ｍＬを加え、５０℃で２時間撹拌した後、２５℃で１時間撹拌した。析出物を濾取し、酢酸エチル：ノルマルヘキサン＝１：１混合液１０ｍＬで洗浄後、６０℃で乾燥することで、Ｎ，Ｎ−ジメチルアセトアミドが化合物ｃ３に溶媒和した溶媒和物を得た。溶媒和物の１Ｈ−ＮＭＲ測定（３００ＭＨｚ、ＤＭＳＯ−ｄ６）を行ったところ、化合物ｃ３を１００モル％としたとき、Ｎ，Ｎ−ジメチルアセトアミドは１００モル％であった。【００７３】
実施例２
実施例１のＮ，Ｎ−ジメチルアセトアミドをＮ−メチルピロリドンに変更した以外は同様の方法で、Ｎ−メチルピロリドンが化合物ｃ３に溶媒和した溶媒和物を得た。溶媒和物の１Ｈ−ＮＭＲ測定（３００ＭＨｚ、ＤＭＳＯ−ｄ６）を行ったところ、化合物ｃ３を１００モル％としたとき、Ｎ−ジメチルピロリドンは１４０モル％であった。【００７４】
実施例３
実施例１のＮ，Ｎ−ジメチルアセトアミドをＮ−エチルピロリドンに変更した以外は同様の方法で、Ｎ−エチルピロリドンが化合物ｃ３に溶媒和した溶媒和物を得た。溶媒和物の１Ｈ−ＮＭＲ測定（３００ＭＨｚ、ＤＭＳＯ−ｄ６）を行ったところ、化合物ｃ３を１００モル％としたとき、Ｎ−エチルピロリドンは１７．５モル％であった。【００７５】
実施例４
実施例１のＮ，Ｎ−ジメチルアセトアミドをピリジンに変更した以外は同様の方法で、ピリジン及び酢酸エチルが化合物ｃ３に溶媒和した溶媒和物を得た。溶媒和物の１Ｈ−ＮＭＲ測定（３００ＭＨｚ、ＤＭＳＯ−ｄ６）を行ったところ、化合物ｃ３を１００モル％としたとき、ピリジンは２６．５モル％、酢酸エチルは６．８モル％であった。【００７６】
実施例５
実施例１のＮ，Ｎ−ジメチルアセトアミドをモルホリンに変更した以外は同様の方法で、モルホリン及び酢酸エチルが化合物ｃ３に溶媒和した溶媒和物を得た。溶媒和物の１Ｈ−ＮＭＲ測定（３００ＭＨｚ、ＤＭＳＯ−ｄ６）を行ったところ、化合物ｃ３を１００モル％としたとき、モルホリンは１００モル％、酢酸エチルは９０モル％であった。【００７７】
実施例６
実施例１の化合物ｃ３を化合物ｃ９に変更した以外は同様の方法で、Ｎ，Ｎ−ジメチルアセトアミドが化合物ｃ９に溶媒和した溶媒和物を得た。溶媒和物の１Ｈ−ＮＭＲ測定（３００ＭＨｚ、ＤＭＳＯ−ｄ６）を行ったところ、化合物ｃ９を１００モル％としたとき、Ｎ，Ｎ−ジメチルアセトアミドは１００モル％であった。【００７８】
実施例７
実施例１の化合物ｃ３を化合物ｃ２に変更した以外は同様の方法で、Ｎ，Ｎ−ジメチルアセトアミドが化合物ｃ２に溶媒和した溶媒和物を得た。溶媒和物の１Ｈ−ＮＭＲ測定（３００ＭＨｚ、ＤＭＳＯ−ｄ６）を行ったところ、化合物ｃ２を１００モル％としたとき、Ｎ，Ｎ−ジメチルアセトアミドは１００モル％であった。【００７９】
実施例８
実施例１の化合物ｃ３を化合物ｃ１０に変更した以外は同様の方法で、Ｎ，Ｎ−ジメチルアセトアミドが化合物ｃ１０に溶媒和した溶媒和物を得た。溶媒和物の１Ｈ−ＮＭＲ測定（３００ＭＨｚ、ＤＭＳＯ−ｄ６）を行ったところ、化合物ｃ１０を１００モル％としたとき、Ｎ，Ｎ−ジメチルアセトアミドは１８５モル％であった。【００８０】
実施例９
実施例１の化合物ｃ３を化合物ｃ１に変更した以外は同様の方法で、Ｎ，Ｎ−ジメチルアセトアミドが化合物ｃ１に溶媒和した溶媒和物を得た。溶媒和物の１Ｈ−ＮＭＲ測定（３００ＭＨｚ、ＤＭＳＯ−ｄ６）を行ったところ、化合物ｃ１を１００モル％としたとき、Ｎ，Ｎ−ジメチルアセトアミドは１００モル％であった。【００８１】
実施例１０
２ｇの化合物ｃ３にＮ，Ｎ−ジメチルアセトアミドを４ｍＬ加え、６０℃で１時間撹拌することにより、化合物ｃ３を溶解させた。次いで、水１６ｍＬを加え、５０℃で２時間撹拌した後、２５℃で１時間撹拌した。析出物を濾取し、水１０ｍＬで洗浄後、６０℃で乾燥することで、Ｎ，Ｎ−ジメチルアセトアミドが化合物ｃ３に溶媒和した溶媒和物を得た。溶媒和物の１Ｈ−ＮＭＲ測定（３００ＭＨｚ、ＤＭＳＯ−ｄ６）を行ったところ、化合物ｃ３を１００モル％としたとき、Ｎ，Ｎ−ジメチルアセトアミドは６．８モル％であった。【００８２】
比較例１
２ｇの化合物ｃ３にメタンスルホン酸を４ｍＬ加え、６０℃で１時間撹拌することにより、化合物ｃ３を溶解させた。次いで、水６ｍＬ及びアセトニトリル１０ｍＬを加え、５０℃で２時間撹拌した後、２５℃で１時間撹拌した。析出物を濾取し、水：アセトニトリル＝１：１混合液１０ｍＬで洗浄後、６０℃で乾燥した。１Ｈ−ＮＭＲ測定（３００ＭＨｚ、ＤＭＳＯ−ｄ６）を行ったところ、化合物ｃ３を１００モル％としたとき、メタンスルホン酸は０モル％であった。【００８３】
比較例２
２ｇの化合物ｃ３にＮ，Ｎ，Ｎ’，Ｎ’−テトラエチルマロンアミドを４ｍＬ加え、６０℃で１時間撹拌させたが、化合物ｃ３がＮ，Ｎ，Ｎ’，Ｎ’−テトラエチルマロンアミドに溶解しなかった。次いで、酢酸エチル８ｍＬ及びノルマルヘキサン８ｍＬを加え、５０℃で２時間撹拌した後、２５℃で１時間撹拌した。撹拌後の不溶物を濾取し、酢酸エチル：ノルマルヘキサン＝１：１混合液１０ｍＬで洗浄後、６０℃で乾燥することで得られた濾取物の１Ｈ−ＮＭＲ測定（３００ＭＨｚ、ＤＭＳＯ−ｄ６）を行ったが、Ｎ，Ｎ，Ｎ’，Ｎ’−テトラエチルマロンアミドは観測されなかった。【００８４】
比較例３
Ｎ，Ｎ，Ｎ’，Ｎ’−テトラエチルマロンアミドをＮ，Ｎ−ジメチルデカンアミドに変更した以外は比較例２と同様の方法で得られた濾取物について、１Ｈ−ＮＭＲ測定（３００ＭＨｚ、ＤＭＳＯ−ｄ６）を行ったがＮ，Ｎ−ジメチルデカンアミドは観測されなかった。【００８５】
比較例４
Ｎ，Ｎ，Ｎ’，Ｎ’−テトラエチルマロンアミドを１−メチルピペリジンに変更した以外は比較例２と同様の方法で得られた濾取物について、１Ｈ−ＮＭＲ測定（３００ＭＨｚ、ＤＭＳＯ−ｄ６）を行ったが１−メチルピペリジンは観測されなかった。【００８６】
比較例５
Ｎ，Ｎ，Ｎ’，Ｎ’−テトラエチルマロンアミドをトリエチルアミンに変更した以外は比較例２と同様の方法で得られた濾取物について、１Ｈ−ＮＭＲ測定（３００ＭＨｚ、ＤＭＳＯ−ｄ６）を行ったがトリエチルアミンは観測されなかった。【００８７】
比較例６
合成例１で得られた化合物ｃ３をそのままで使用した。【００８８】
（評価方法）
ＨＰＬＣ純度
島津製作所（株）製の高速液体クロマトグラフィー（ＳＰＤ−１０ＡＶ  ＶＰ）を用い、下記条件にて結晶の純度を測定した。なお、結晶が溶媒和している場合は、溶媒由来のピークは差し引いてから、ＨＰＬＣ純度を算出した。
カラム：ＴＳＫｇｅｌ  ＯＤＳ−１００Ｚ  ５μｍ（４．６ｍｍφ×１５０ｍｍ）（東ソー（株）製）
カラム温度：４０℃
溶離液：
アセトニトリル：純水：リン酸（体積比）
＝７００：３００：１
流速：１．０ｍｌ／ｍｉｎ
検出波長：２５４ｎｍ
注入量：１０μＬ
サンプル濃度：５ｍｇ／５０ｍｌとなるように溶離液で希釈【００８９】
透過率測定
島津製作所（株）製の分光光度計（ＵＶ−２５５０）を用い、下記条件にて波長４５０ｎｍにおける結晶の透過率を測定した。４５０ｎｍにおける透過率が高いほど、結晶の黄色の着色が少ないことを示す。
セル：角型石英セル（光路長：１ｃｍ）
サンプル濃度：５０．０ｍｇ／５０ｍＬとなるように結晶をＮ，Ｎ−ジメチルアセトアミド溶液で希釈
ブランク：Ｎ，Ｎ−ジメチルアセトアミド溶液【００９０】
テトラヒドロフラン溶解性：
実施例１〜１０、比較例１〜６の結晶５０ｍｇに対し、テトラヒドロフランを混合し、室温における結晶の溶解性を評価した。結晶中に含まれる溶媒量を差し引いた値をＷ（単位＝ｍｇ）としたとき、
Ａ：  Ｗに対し、２５ｍＬ未満のテトラヒドロフランで完全に溶解する。
Ｂ：  Ｗに対し、２５ｍＬ未満のテトラヒドロフランで完全に溶解しないが、２５ｍＬ以上、５０ｍＬ未満でテトラヒドロフランに溶解する。
Ｃ：  Ｗに対し、５０ｍＬのテトラヒドロフランで溶解しない。【００９１】
【表１】
2020184649.tif 000016
【００９２】
＜ＸＲＤの測定＞
株式会社リガク社製のＸ線回折装置（ＳｍａｒｔＬａｂ）を用いて、実施例及び比較例で得られた結晶の粉末Ｘ線回折（ＸＲＤ）測定を行った。
管球：  ＣｕＫα
出力：  ４０ｋＶ３０ｍＡ
測定範囲：  ２θ＝３〜８０°
サンプリング間隔：  ０．０２°
測定速度：  ５°／分【００９３】
溶媒和していない化合物ｃ３、ならびに溶媒和している実施例１，３，１０，及び比較例１の化合物ｃ３のＸＲＤ測定結果を図１〜５に示す。なお、図１〜５のいずれにおいても特徴的なピークが見られる２１°までを示した。【００９４】
図１及び図２（実施例１）の比較により、溶媒和していない化合物ｃ３の粉末Ｘ線回折測定結果と異なるプロファイルを示し、結晶形が異なっていることがわかる。さらに図１及び図３（実施例３）を比較しても、溶媒和していない化合物ｃ３の粉末Ｘ線回折測定結果と比較し、２θ＝３．５°付近のピークが消失しており、異なる結晶形をとっていることがわかる。図１及び図４（実施例１０）を比較すると、溶媒和していない化合物ｃ３の粉末Ｘ線回折測定結果と比較し、同一の回折ピーク位置を有するが、ピーク強度比が異なり、異なる結晶形をとっていることがわかる。図１及び図５（比較例１）を比較すると、溶媒和していない化合物ｃ３の粉末Ｘ線回折測定結果と同様のプロファイルを示し、結晶形が同一であることがわかる。
【図１】
2020184649.tif 000022
【図２】
2020184649.tif 000023
【図３】
2020184649.tif 000024
【図４】
2020184649.tif 000025
【図５】
2020184649.tif 000026
【国際調査報告】
2020184649.tif 000027
2020184649.tif 000028
2020184649.tif 000029
2020184649.tif 000030
2020184649.tif 000031